Brevet FR2671345A1 — publié le 19920710

PRODUIT POUR GARNISSAGE DE RESISTANCE ELECTRIQUE BLINDEE ET APPLICATION REFRACTAIRE A BASE D'OXYNITRURE MIXTE ET PROCEDE D'OBTENTION DOMAINE TECHNIQUE L'invention concerne un produit réfractaire à base d'oxynitrure double de magnésium et d'aluminium, conservant à haute température une très forte résistivité électrique et une bonne conductibilité thermique, destiné notamment à être utilisé comme garnissage de résistance électrique blindée (appelé également élément chauffant ou résistor) ou comme réfractaire électrofondu dans le domaine des très hautes températures; elle concerne également son procédé d'obtention. ETAT DE LA TECHNIQUE Les résistors sont généralement constitués d'une résistance électrique chauffante noyée dans un produit de garnissage qui doit présenter de très bonnes qualités d'isolation électrique, de conductibilité thermique et de stabilité chimique à haute température ainsi qu'un point de fusion élevé (réfractarité); le tout est contenu dans une enveloppe ou gaine conductrice de la chaleur, souvent métallique voire en matière réfractaire dense. La matière de garnissage la plus couramment utilisée est la magnésie qui présente une bonne conductibilité thermique ( 30 Wm K) et une très bonne résistivité électrique ( 105 &Am) qui malheureusement chute rapidement au dessus de 11000 C, ce qui limite son domaine d'emploi De plus ladite magnésie peut se trouver rapidement dégradée à l'air libre en présence de l'humidité ambiante, ce qui peut provoquer des courants de fuite inacceptables; pour pallier ce dernier inconvénient, on peut traiter la magnésie avec des produits hydrophobes aussi stables que possible vis à vis de la température et/ou on prend des précautions de manipulation ou de construction des résistors pour éviter sa mise à l'air et sa dégradation. La baisse de résistivité observée en fonction de la température est préjudiciable et est fonction de la plus ou moins bonne qualité de la magnésie. DESCRIPTION DE L'INVENTION La demanderesse a recherché un produit de garnissage pour résistor ayant une résistivité électrique améliorée moins sensible à la température que la magnésie, tout en ayant une bonne conductibilité thermique, une bonne réfractarité et une inertie chimique particulièrement forte y compris à haute température. Elle a ainsi mis au point un produit de garnissage de résistor électrique comprenant au moins une poudre d'oxynitrure mixte d'aluminium et d'un ou plusieurs métaux alcalino-terreux, y compris le magnésium Les oxynitrures mixtes contenant du magnésium sont particulièrement intéressants, mais également ceux contenant Mg et Ca de même que ceux o Ca est remplacé au moins partiellement par Sr Ces produits utilisés notamment sous forme de particules de granulométrie appropriée pour le remplissage des gaines de résistors présentent une résistivité élevée qui se maintient même à des températures supérieures à 11001 C De plus, ils ont une excellence stabilité chimique vis à vis de l'humidité, ce qui évite les risques de dégradation chimique génératrice d'espèces conductrices pouvant entraîner des courants de fuite dans les résistors. L'invention présente également l'avantage de pouvoir obtenir des produits qui sont nettement plus économiques que la magnésie habituellement utilisée, tout en présentant une conductibilité thermique et une résistivité électrique proches ou au moins égales à celle de la magnésie, ladite résistivité conservant toujours son insensibilité à la température et à l'humidité. Les produits selon l'invention à base de Mg contiennent en général une phase constituée d'une solution solide d'Al N dans Mg O du type spinelle d'Al ON (Mg O Al ON) Les raies d'un tel produit, observées par diffraction de rayons X, s'apparentent à celles d'un spinelle (oxyde naturel de magnésium et d'aluminium) et en sont décalées du fait du remplacement au moins partiel, dans ce dernier, de l'oxygène par l'azote Dans le produit de l'invention Al N n'existe pas en tant que phase individuelle, ce qui explique l'insensibilité à l'eau On notera également que dans ledit maglon il est possible de substituer au moins en partie au magnésium des éléments alcalino-terreux pour obtenir par exemple des oxynitrures triples de Mg, Al et Ca utilisables dans les résistors. Selon l'invention les oxynitrures mixtes sont obtenus par nitruration directe d'un mélange de particules métalliques et d'oxydes, infusibles dans les conditions de la nitruration, en présence d'un gaz azoté à une température en général supérieure à la température de fusion des métaux sans que l'on note de fusion apparente de la charge, l'oxynitrure obtenu étant partiellement ou totalement fritté. La stabilité thermique de ces produits permet aussi de les fondre ultérieurement, par exemple par électrothermie en four à arc, sans que l'on note de décomposition des espèces nitrurées contenues, ou de les introduire dans un bain d'oxydes fondus (par exemple Mg O, Mg O+Al 203 ou plus généralement les bains servant à l'obtention des oxynitrures mixtes selon l'invention et cités plus loin) pour se combiner avec lui et donner un nouvel oxynitrure mixte Les produits ainsi obtenus sont également des oxynitrures mixtes selon l'invention et sont susceptibles d'être utilisés, comme précédemment, après coulée, solidification et broyage, au garnissage de résistors ou comme réfractaire, ou encore d'être coulés sous forme de pièces à usage de réfractaire, de garnissage de réacteur etc puis solidifiés. Les particules métalliques utilisées dans l'invention sont à base d'Al et/ou de métaux alcalino-terreux (y compris le magnésium) de leurs mélanges ou leurs alliages. La nature des oxydes infusibles est complémentaire de celle des métaux utilisés en vue d'obtenir l'oxynitrure mixte recherché; ils peuvent être un mélange d'oxydes ou une combinaison d'oxydes Ils peuvent être la magnésie, l'alumine, la dolomie calcinée (Mg O,Ca O), la chaux, l'oxyde de strontium, leurs mélanges ou combinaisons comme les aluminates de calcium ou strontium La granulométrie est en général inférieure à 600 Km. Pour démarrer la réaction de nitruration on chauffe le mélange sous atmosphère de gaz azoté à une température de démarrage, comprise en général entre 500 et 11000 C, dépendant surtout du métal à nitrurer Après démarrage la réaction de nitruration exothermique se poursuit d'elle-même, et on règle sa température en contrôlant le débit du gaz azoté consommé (azote, ammoniac, hydrazine) Dans une première variante, appliquée par exemple aux oxynitrures mixtes contenant Mg, on peut partir d'un mélange, tel quel ou sous forme agglomérée, de particules ou de poudre de magnésium de préférence inférieure à 800 gm et d'une poudre d'alumine de préférence inférieure à 600 Fm; on chauffe progressivement jusque vers 600-6501 C sous atmosphère d'azote; une fois la nitruration commencée la température tend à augmenter sans que l'on constate de fusion apparente de la charge en cours de réaction La réaction est contr 8 lée par le débit d'azote, et on laisse volontairement monter la température jusque vers au plus 1100 C car au delà la tension de vapeur du magnésium qui n'a pas encore réagi serait gênante. On obtient un produit à base d'oxynitrure que l'on peut introduire dans un bain de Mg O fondu pouvant contenir de l'alumine, couler, solidifier puis broyer à la granulométrie voulue pour récupérer un oxynitrure mixte d'Al et Mg en poudre particulièrement adapté au garnissage des résistors. Dans une deuxième variante, on peut effectuer un mélange de poudre de Mg O calcinée et broyée, de préférence inférieure à 250 gm environ, et de granules d'Al pouvant atteindre au plus 1,5 mm; la proportion d'Al peut atteindre 65 % sans risque de fusion de la charge. Ce mélange, tel quel ou sous forme de pastilles obtenues par pressage à froid, est ensuite chauffé jusqu'à au moins environ 900 WC dans une atmosphère de gaz azoté après un éventuel dégazage sous vide, ou mieux entre 950 et 10501 C A cette température s'initie une nitruration rapide et exothermique. On la contr 8 le en réglant le débit d'azote Il est préférable que l'azote percole à travers la charge pour éviter une coalescence des grains d'aluminium L'apport d'azote doit être suffisant pour permettre une nitruration rapide qui provoque une montée en température jusque vers 17000 C ce qui permet d'obtenir alors une charge partiellement frittée d'oxynitrure; cette nitruration s'effectue sans que s'opère de fusion apparente de la charge. Il est bien connu que la nitruration directe de l'aluminium est difficile et qu'elle requiert en général une température supérieure au point de fusion de l'Al; or l'expérience montre que, si les métaux solides et divisés peuvent se nitrurer assez bien, les mêmes métaux une fois fondus se nitrurent le plus souvent assez mal. Le phénomène inattendu que l'on a constaté est que ces mêmes métaux (en particulier Al et Mg), sont capables de se nitrurer complètement même à des températures supérieures à leur température de fusion à condition de les mettre en contact avec une surface solide et inerte de dimension suffisante. Ainsi se comportent les mélanges de particules Al + Mg O, mais également des mélanges similaires d'Al avec d'autres oxydes infusibles ou réfractaires et inertes vis à vis d'Al à des températures o Al est liquide sans que l'on note de façon macroscopique de traces apparentes de fusion Il se passe la même chose avec des mélanges de particules de Mg ou d'autres métaux alcalino-terreux et d'un oxyde infusible ou réfractaire et inerte vis à vis de Mg (par exemple A 1203), que l'on nitrure à des températures supérieures à la température de fusion du métal, comme cela a déjà été indiqué. Comme cela a déjà été dit, l'oxynitrure mixte obtenu peut ensuite être fondu ou introduit dans un bain d'oxydes fondus, par exemple Mg O vers 30000 C pouvant contenir de l'alumine; la phase liquide obtenue peut être coulée puis solidifiée. Bien que la température du bain dans lequel on introduit l'oxynitrure mixte puisse se situer vers 30000 C et qu'au dessus de 27000 C Al N n'est plus stable dans des conditions normales, on constate de façon inattendue qu'il ne se produit aucun dégagement d'azote ni aucune projection traduisant un phénomène de décomposition de l'oxynitrure mixte introduit ou formé dans le bain de Mg O liquide, et que le rendement en azote de l'opération est proche de 100 %. Pour obtenir l'oxynitrure mixte d'Al et Mg, on peut également selon l'invention, introduire directement de l'Al N dans Mg O liquide vers 30001 C; la réaction est tout aussi calme et on n'observe aucune décomposition notable d'Al N: l'oxynitrure formé au fur et à mesure de l'introduction d'Al N suffit à stabiliser complètement les produits et dans ces conditions le rendement d'azote est voisin de 100 %. On obtient, après coulée et refroidissement, un oxynitrure mixte d'Al et de Mg électrofondu beaucoup plus massif qu'un oxynitrure fritté et présentant donc de meilleures caractéristiques: solidité, résistance à la corrosion chimique etc Ce produit peut être broyé à la granulométrie voulue. On obtient ainsi selon l'invention un produit doté d'une inertie chimique remarquable, susceptible d'applications réfractaires dans des conditions d'utilisation extrêmes de température et/ou de corrosion. Il est en particulier très intéressant de l'utiliser comme garnissage dans les résistors, mais aussi dans toutes applications réclamant simultanément un produit isolant électrique et bon conducteur de la chaleur, notamment à haute température. Parmi les produits de l'invention particulièrement intéressants on peut citer, en plus des oxynitrures mixtes d'Al et Mg, les oxynitrures mixtes contenant Al, Mg et Ca, notamment ceux o le rapport en atome % Al/(Al+Mg+Ca) est compris entre 0,1 % et 40 % de préférence entre 15 % et % et parmi ceux-ci: ceux dans lesquels Mg/(Mg+Ca) est compris entre 0,1 % et 70 %, et de préférence entre 43 % et 53 % et/ou ceux dans lesquels Ca/(Ca+Mg) est compris entre 0,1 % et 3 % et/ou ceux dans lesquels Al/(Al+Mg) est compris entre 15 et 25 % ou compris entre 0,1 % et 7 %. EXEMPLES Exemple 1. Cet exemple illustre l'obtention d'un oxynitrure mixte selon l'invention par la première variante. On a préparé un mélange de 14 kg de Mg en poudre (comprise entre 50 et im) et de 25,4 kg d'une poudre d'alumine (inférieure à 100 Km) que l'on a transformé en pastilles Celles-ci ont été chauffées progressivement dans un four placé sous pression d'azote de 1 atm A 610 'C on a constaté un démarrage rapide de la nitruration avec consommation d'azote La réaction est très exothermique La température a été volontairement limitée à 11000 C en régulant le débit d'azote dans le four. La durée de la nitruration a été de 30 minutes. Le produit obtenu se présente sous la forme d'une poudre grisâtre peu frittée; elle ne contient plus de Mg métallique; elle est constituée essentiellement des phases A 1203 et Mg 3 N 2 et d'oxynitrure double de Mg et Al. Ce produit a été introduit dans un bain de 46 kg de Mg O liquide fondu dans un four à arc Après coulée, solidification et broyage, le produit a été analysé: il est constitué essentiellement d'une solution d'Al N dans Mg O, qui est un oxynitrure mixte de Mg et Al solide dénommé maglon. Ce produit ainsi préparé a été comparé à la magnésie électrofondue comme garnissage de résistors dans des essais conduits de façon identiques: le résistor a été chauffé dans un four et on a mesuré pour chaque température le courant de fuite sous une tension continue de 500 V qui sera utilisée dans tous les exemples) Les courants de fuites mesurées sont donnés dans le tableau suivant: Température 'C 10000 C 11500 C 12000 C Magnésie 16 m A CC* CC* maglon 9 m A llm A 14 m A CC = court circuit entre le filament chauffant et la gaine du résistor dû à l'effondrement de la résistivité électrique du produit de remplissage. On a par ailleurs mesuré la conductibilité thermique de ce maglon qui est de 40 Wm K Exemple 2 Cet exemple illustre l'obtention d'un oxynitrure selon l'invention par la seconde variante. On a mélangé 40 kg d'une poudre grossière d'aluminium (granulométrie moyenne de 1 mm environ) et 60 kg de poudre de magnésie broyée inférieure à 250 Km On a ensuite préparé des pastilles qui ont été mises dans un four, dégazées, et chauffées jusqu'à 960 C sous atmosphère d'azote Après démarrage de la nitruration la température est montée à 1680 C. L'opération complète a duré 45 minutes. On a récupéré 120 kg de pastilles frittées de Mg Al ON o Mg O et Al N étaient en solution solide sous forme de spinelle d'Al ON. Ce produit a été comparé avec de la magnésie pure électrofondue dans des résistors identiques. Le courant de fuite observé est de 12 m A pour l'oxynitrure et de 16 m A pour Mg O, mesuré dans les mêmes conditions sous 500 V à 1000 C. les résistors ont été montés en température: à 1150 C le résistor contenant Mg O s'est mis en court-circuit, alors qu'à 1200 C celui contenant de l'oxynitrure présentait toujours une résistance d'isolement certaine: courant de fuite de 17 m A sous 500 V. Exemple 3 On a introduit 2,5 kg de l'oxynitrure mixte fritté obtenu dans l'exemple 2 dans 75 kg de Mg O fondu au four à arc. Le produit obtenu a été coulé, refroidi, broyé et analysé Sa structure est celle d'une solution solide d'Al N dans Mg O. Le maglon ainsi préparé a été utilisé comme garnissage dans des résistors; les courants de fuite mesurés ont été les suivants: à 1000 C à 1150 C à 1200 C 12 m A 18 m A CC La conductibilité thermique de ce produit est de 30 Wm K-1 équivalente à celle de la magnésie. Cet exemple montre qu'une faible addition d'Al N apportée ici par le maglon, peut améliorer sensiblement la résistivité électrique de la magnésie électrofondue utilisée pour le garnissage des résistors. Exemple 4 On a introduit 32 kg de l'oxynitrure mixte fritté obtenu dans l'exemple 2 dans 48 kg de Mg O fondu au four à arc. Le produit obtenu a été coulé, refroidi, broyé puis analysé Sa structure est celle d'une solution solide d'Al N dans Mg O. Le maglon ainsi préparé a été utilisé comme garnissage de résistors; les courants de fuite mesurés ont été les suivants: à 1000 C à 1150 C à 1200 C 8 m A l Om A 13 m A La conductibilit thermique de ce produit est de 45 Wm -1 K La conductibilité thermique de ce produit est de 45 Wm K Cet exemple montre qu'avec une forte addition d'Al N dans Mg O, de 20 % dans cet exemple, on prépare un maglon qui surclasse largement la magnésie électrofondue. Exemple 5 On a préparé un mélange de 144 kg de dolomie calcinée contenant 41,5 % de Mg O et 57,7 % de Ca O réduite en poudre inférieure à 100 microns, avec 80 kg d'aluminium en grains de lmm environ. valeur Ce mélange non pastillé, a été traité dans un four sous pression d'azote de 1,2 atm La nitruration de l'aluminium a démarré à 9601 C La température a atteint 16300 C L'opération a duré 65 minutes. On a récupéré une masse solide frittée de 265 kg. Après concassage et broyage, le produit a été testé comme garnissage de résistor Les courants de fuite mesurés ont été les suivants: à 10000 C 13 m A à 12000 C 18 m A La conductibilité thermique de ce produit est de 25 Wm K Ce produit est particulièrement économique. Exemple 6 On a introduit 32 kg du produit obtenu dans l'exemple 5 dans 48 kg de Mg O fondu au four à arc. Le produit coulé, broyé, a été testé comme garnissage de résistor Les courants de fuite mesurés ont été les suivants: à 10000 C 12 m A à 12000 C 16 m A -1 -1 La conductibilité thermique de ce produit est de 35 Wm K Exemple 7 On a préparé un mélange de 138,6 kg d'aluminate de chaux titrant 52 % d'Al 203 et 48 % de Ca O broyé à 400 microns avec 50,4 kg de magnésium en poudre de 300 à 800 microns. Le mélange a été chauffé sous azote dans un four étanche La nitruration a démarré à 6250 C La température a été maintenue à 11000 C en limitant l'arrivée d'azote dans le four Après 40 minutes la réaction a été totale. On a récupéré 208 kg d'une poudre qui a été introduite progressivement 1 l dans un four à arc dans lequel on avait fondu au départ 78 kg de magnésie. La masse fondue obtenue a été coulée, refroidie, broyée, et analysée Ce produit était constitué d'un oxynitrure complexe de Ca, Mg et Al tout à fait inerte à l'eau. Ce produit a été utilisé comme garnissage de résistor Les courants de fuite mesurés ont été les suivants: à 1000 C 10 m A à 11500 C 12 m A à 12000 C 15 m A La conductibilité thermique de ce produit est de 30 Wm K Exemple 8 On a préparé un mélange de 76 kg d'aluminate de strontium titrant 33 % d'Al 203 et 67 % de Sr O broyé à 250 gm avec 17 kg de magnésium en poudre -800 microns. Le mélange a été chauffé sous azote dans un four étanche La nitruration a démarré à 5901 C La température a été maintenue à 1100 C en limitant l'arrivée d'azote dans ce four Après 15 minutes la réaction a été totale. On a récupéré 98 kg d'une poudre qui a été refondue dans un four à arc dans lequel il y avait un pied de bain de 10 kg de dolomie calcinée fondue. La masse fondue obtenue a été coulée, refroidie, broyée et analysée par diffraction de rayons X. On a bien constaté l'absence de la phase Al N bien que le produit ait donné à l'analyse 5,7 % de N 2 Ce produit, inerte à l'eau, a été testé comme garnissage de résistor calrods Les courants de fuite observés ont été les suivants: à 10000 C 12 m A à 11500 C 14 m A à 12000 C 17 m A -1 -1 La conductibilité thermique de ce produit est de 30 Wm i K Exemple 9 Le produit obtenu dans l'exemple 4 a été broyé à 160 microns Un échantillon de magnésie d'origine électrofondue a été broyé dans les mêmes conditions. Un échantillon de 2 g de chacun des deux produits a été versé dans un bain de tétraborate de lithium maintenu à 1100 C: l'échantillon de magnésie a été complètement dissout en 15 minutes. l'échantillon de maglon a nécessité lh 40 minutes pour être dissout. Cet exemple montre que la résistance à la corrosion du maglon est nettement plus forte que celle de la magnésie électrofondue. REVENDICATIONS 1 Produit de garnissage de résistance électrique blindée caractérisé en ce qu'il comprend une poudre d'oxynitrure mixte d'aluminium et d'un ou plusieurs métaux alcalino-terreux y compris le magnésium. 2 Produit selon la revendication 1 caractérisé en ce que le métal est le magnésium. 3 Produit selon la revendication 1 caractérisé en ce que les métaux sont le magnésium et le calcium. 4 Produit selon la revendication 3 caractérisé en ce que le calcium est remplacé au moins partiellement par le strontium. Produit selon l'une quelconque des revendications 1 à 4, caractérisé en ce que l'oxynitrure a au moins partiellement une structure de spinelle d'oxydes de magnésium et d'aluminium dans lequel l'oxygène a été remplacé au moins partiellement par de l'azote. 6 Produit selon l'une quelconque des revendications 3 à 5 caractérisé en ce que le rapport atomique Al/(Al + Mg + Ca) est compris entre 0,1 % et % et de préférence entre 15 % et 25 %. 7 Produit selon l'une quelconque des revendications 3 ce que le rapport atomique Mg/(Mg + Ca) est compris de préférence entre 43 % et 53 %. 8 Produit selon l'une quelconque des revendications 3 ce que le rapport atomique Ca/(Ca + Mg) est compris 9 Produit selon l'une quelconque des revendications 3 ce que le rapport atomique Al/(Al + Mg) est compris à 6 caractérisé en entre 0,1 % et 70 %, à 7 caractérisé en entre 0,1 % et 3 %. à 8 caractérisé en entre 0,1 % et 7 %. Produit selon l'une quelconque des revendications 3 à 8 caractérisé en ce que le rapport atomique Al/(Al + Mg) est compris entre 15 % et 25 %. 11 Procédé d'obtention d'oxynitrure mixte de l'une quelconque des revendications 1 à 10 caractérisé en ce qu'on opère une nitruration directe d'un mélange de particules métalliques et de particules d'oxydes infusibles, à une température supérieure à la température de fusion desdites particules métalliques sans fusion apparente du mélange en présence d'un gaz azoté pour obtenir un oxynitrure mixte partiellement ou totalement fritté. 12 Procédé selon la revendication 11 caractérisé en ce que les particules métalliques sont choisies parmi l'aluminium, les métaux alcalino-terreux (y compris le magnésium), leurs mélanges ou leurs alliages. 13 Procédé selon la revendication 11 caractérisé en ce que les particules d'oxydes infusibles sont choisies parmi Mg O, A 1203, Ca O, Sr O, la dolomie, les aluminates ou leurs mélanges. 14 Procédé selon l'une quelconque des revendications Il à 13 caractérisé en ce que les particules sont une poudre de magnésium inférieure à 800 Mm et une poudre d'alumine et qu'on chauffe le mélange vers 600- 6501 C sous atmosphère d'azote pour démarrer la réaction de nitruration. Procédé d'obtention selon l'une quelconque des revendications 11 à 13 caractérisé en ce que les particules métalliques sont de l'aluminium de dimension inférieure à 1,5 mm et qu'on chauffe le mélange sous atmosphère d'azote vers 950-10501 C pour démarrer la réaction de nitruration. 16 Procédé selon l'une quelconque des revendications 11 à 15 caractérisé en ce que l'oxynitrure mixte obtenu est fondu ultérieurement, coulé, solidifié et éventuellement broyé. 17 Procédé selon l'une quelconque des revendications 11 à 15 caractérisé en ce que l'oxynitrure mixte obtenu est introduit dans un bain d'oxydes fondus, on coule, on solidifie et broye éventuellement. 18 Procédé selon l'une quelconque des revendications 11 à 17 caractérisé en ce que le mélange de départ est aggloméré ou pastillé. 19 Produit obtenu selon l'une quelconque des revendications 11 à 18 caractérisé en ce qu'il est utilisé comme réfractaire.